(57)【要約】【課題】  レーザー光の使用により、コントラストが高い可視画像を効率よく記録可能で、画像記録面の判別が容易で、識別性を付与することができる光ディスクを提供する。【解決手段】  レーザー光により画像を形成する画像記録層が基板上に形成され、該画像記録層上に保護層もしくは保護基板が設けられた光ディスクであって、  前記基板、前記保護層または前記保護基板上の少なくとも一部に印刷領域が設けられていることを特徴とする光ディスクである。【選択図】  図１
2006107619.tif 000002
【特許請求の範囲】
【請求項１】
レーザー光により画像を形成する画像記録層が基板上に形成され、該画像記録層上に透明層もしくは保護基板が設けられた光ディスクであって、
前記基板、前記透明層または前記保護基板上の少なくとも一部に印刷領域が設けられていることを特徴とする光ディスク。
【請求項２】
前記印刷領域が、環状で、連続もしくは断続して設けられていることを特徴とする請求項１に記載の光ディスク。
【請求項３】
前記印刷領域の外周端が前記画像記録層の外周端より外側にあり、前記印刷領域の内周端が前記画像記録層の内周端より外側で、前記画像記録層の外周端より内側にあることを特徴とする請求項２に記載の光ディスク。
【請求項４】
反射層を有し、前記反射層の外周端が前記画像記録層の外周端より外側にあり、前記印刷領域の外周端が前記反射層の外周端より外側にあり、前記反射層の内周端が前記画像記録層の内周端より内側にあることを特徴とする請求項３に記載の光ディスク。
【請求項５】
前記印刷領域の内周端が前記画像記録層の内周端より内側にあり、前記印刷領域の外周端が前記画像記録層の内周端より外側で、前記画像記録層の外周端より内側にあることを特徴とする請求項２に記載の光ディスク。
【請求項６】
反射層を有し、前記反射層の内周端が前記画像記録層の内周端より内側にあり、前記印刷領域の内周端が前記反射層の内周端より内側にあり、前記反射層の外周端が前記画像記録層の外周端より外側にあることを特徴とする請求項５に記載の光ディスク。
【発明の詳細な説明】
【技術分野】
【０００１】
本発明は、光ディスクに関し、特に、レーザー光により画像を形成する画像記録層を有する光ディスクに関する。
【背景技術】
【０００２】
光ディスクには、音楽データ等が記録される記録面とは反対側の面に、記録面に記録した音楽データの楽曲タイトルや、記録したデータを識別するためのタイトル等の可視情報を印刷したラベルを貼付したものが知られている。このような光ディスクは、プリンター等によって円形のラベルシート上にタイトル等を予め印刷し、当該ラベルシートを光ディスクの記録面とは反対側の面に貼付することにより作製される。
【０００３】
しかし、上述のようにタイトル等の所望の可視画像をレーベル面に記録した光ディスクを作製する場合には、光ディスクドライブとは別にプリンターが必要となる。従って、光ディスクドライブを用いて、ある光ディスクの記録面に記録を行った後、該光ディスクを光ディスクドライブから取り出して、上記のように別に用意したプリンターによって印刷されたラベルシートを貼付するなどといった煩雑な作業を行う必要がある。
【０００４】
そこで、前記記録面と反対側の面にレーザーマーカを使用して表面と背景のコントラストを変化させて表示をさせることができる光ディスクが提案されている（例えば、特許文献１参照）。このような方法を用いることで、プリンター等を別途用意することなく、光ディスクドライブによって光ディスクのレーベル面に所望の画像記録を行うことができる。しかしながら、この方法では、感度が低く、炭酸ガスレーザーなどの高パワーのガスレーザーを使用せざるを得ず、前述のようなレーザー光により形成された可視画像は、コントラストが低く視認性に劣っていた。また、画像を形成する面と情報を記録する面とが区別されにくいこともある。
【特許文献１】特開平１１−６６６１７号公報
【発明の開示】
【発明が解決しようとする課題】
【０００５】
本発明は、以上の従来の問題点に鑑みなされたものであり、以下の目的を達成することを課題とする。すなわち、本発明の目的は、レーザー光の使用により、コントラストが高い可視画像を効率よく記録可能で、画像記録面の判別が容易で、識別性を付与することができる光ディスクを提供することにある。
【課題を解決するための手段】
【０００６】
前記課題は、下記本発明により解決することができる。
すなわち、本発明は、レーザー光により画像を形成する画像記録層が基板上に形成され、該画像記録層上に透明層もしくは保護基板が設けられた光ディスクであって、前記基板、前記透明層または前記保護基板上の少なくとも一部に印刷領域が設けられていることを特徴とする光ディスクである。
【０００７】
本発明の光ディスクは、下記第１〜第７の態様のうち、いずれか１以上の態様を適用することが好ましい。
【０００８】
（１）第１の態様は、前記印刷領域が、環状で、連続もしくは断続して設けられている態様である。
【０００９】
（２）第２の態様は、第１の態様において、前記印刷領域の外周端が前記画像記録層の外周端より外側にあり、前記印刷領域の内周端が前記画像記録層の内周端より外側で、前記画像記録層の外周端より内側にある態様である。
（３）第３の態様は、第２の態様において、反射層を有し、前記反射層の外周端が前記画像記録層の外周端より外側にあり、前記印刷領域の外周端が前記反射層の外周端より外側にあり、前記反射層の内周端が前記画像記録層の内周端より内側にある態様である。
（４）第４の態様は、第２の態様または第３の態様において、前記印刷領域の外周端が情報記録層の外周端より外側にある態様である。
【００１０】
（５）第５の態様は、第１の態様において、前記印刷領域の内周端が前記画像記録層の内周端より内側にあり、前記印刷領域の外周端が前記画像記録層の内周端より外側で、前記画像記録層の外周端より内側にある態様である。
（６）第６の態様は、第５の態様において、反射層を有し、前記反射層の内周端が前記画像記録層の内周端より内側にあり、前記印刷領域の内周端が前記反射層の内周端より内側にあり、前記反射層の外周端が前記画像記録層の外周端より外側にある態様である。
（７）第７の態様は、第５の態様または第６の態様において、前記印刷領域の外周端が情報記録層の外周端より外側にある態様である。
【発明の効果】
【００１１】
本発明によれば、レーザー光の使用により、コントラストが高い可視画像を効率よく記録可能で、画像記録面の判別が容易で、識別性を付与することが可能な光ディスクを提供することができる。
【発明を実施するための最良の形態】
【００１２】
［光ディスク］
本発明の光ディスクは、レーザー光により画像を形成する画像記録層が基板上に形成されている。当該画像記録層は、ユーザーが所望の画像を形成するために設けられる層である。また、当該画像記録層上には、保護層もしくは保護基板が設けられ、基板（情報記録層が形成される側の基板）、保護層または保護基板上の少なくとも一部に印刷領域が設けられている。当該印刷領域は、メーカーが予め自社名やディスク情報等を印刷するための領域である。このような印刷領域を設けることで、いずれの面に画像記録面があるのか判別することが容易になる。また、光ディスクの製造元等が印刷されるため、他の光ディスクとの差別化を図ることが可能となり、識別性を付与することができる。さらに、バーコード等の機械識別可能な印刷を施すことも可能となる。以下、本発明の光ディスクについて図面を用いて詳細に説明する。
【００１３】
図１に、本発明の光ディスクの一例として、印刷領域を上面とした図を示す。光ディスク１００は、その外周側および内周側に印刷領域１０，２０が設けられている。図１では、それぞれの印刷領域１０，２０は、環状となっているが、本発明はかかる形状に限定されず、多角形状等種々の形状とすることができる。また、連続して環状を形成する必要もなく、断続的に形成されていてもよい。さらに、印刷領域１０，２０は、いずれか一方だけ形成してもよい。このように印刷領域を設けることで、ユーザーの画像記録領域を十分に確保しながら、当該印刷領域の効果をも有効に発揮させることができる。
【００１４】
図１に示すように外周側に印刷領域１０を設ける場合、図１のＡ−Ａ断面図である図２に示すように、その外周端が画像記録層８０の外周端より外側にあり、印刷領域１０の内周端が画像記録層８０の内周端より外側で、画像記録層８０の外周端より内側にあることが好ましい。
【００１５】
また、図１に示すように内周側に印刷領域２０を設ける場合、図２に示すように、その内周端が画像記録層８０の内周端より内側にあり、印刷領域２０の外周端が画像記録層８０の内周端より外側で、画像記録層８０の外周端より内側にあることが好ましい。
【００１６】
本発明の光ディスクが反射層を有する場合、図１に示す印刷領域１０は、その外周端が反射層の外周端より外側にあることが好ましい。このように、印刷領域で反射層の端部を被覆することで、当該端部が基板、透明層または保護基板を通して見られることを防ぐことが可能となり、光ディスクの外観を損ねることを防止できる。また、同様の理由で、印刷領域の外周端は情報記録層の外周端より外側にあることが好ましい。
【００１７】
上記と同様の理由で、本発明の光ディスクが反射層を有する場合の図１に示す印刷領域２０は、その内周端が反射層の内周端より内側にあることが好ましい。また、同様の理由で、印刷領域の外周端が情報記録層の外周端より外側にあることが好ましい。なお、印刷層が反射層や情報記録層の端部を覆うことに関しては、図１に示す構成に限定されるものではない。
【００１８】
上記いずれの領域も、画像記録層８０の画像記録領域を十分に確保する観点から、半径方向の長さを、光ディスクの半径の１／１０〜１／２とすることが好ましく、１／５〜１／３とすることがより好ましい。
【００１９】
印刷領域は、スクリーン印刷やオフセット印刷により印刷処理が施されるため、当該領域には、具体的には、アクリル酸エステル系の紫外線硬化型インクやウレタン系の紫外線硬化型インク等の材料を用いることが好ましい。印刷領域の形成は、上記材料を公知の溶剤に溶かして塗布液を調製したのち、この塗布液を塗布し、乾燥または硬化することによって形成することができる。また、上記材料からなるフィルムをラミネートすることにより形成することもできる。印刷領域としての印刷層の厚さは、３〜５０μｍとすることが好ましく、５〜３０μｍとすることがより好ましい。
【００２０】
本発明の光ディスクは、図１および図２で説明した態様に限定されることはない。すなわち、印刷領域は、図３に示すように、環状でなく一部に一定形状で少なくとも１つ設けるような態様としてもよい。当該形状としては、図３に示すように、楕円形（符号３０ａ）、扇形（符号３０ｂ）、菱形（符号３０ｃ）や四角形（符号３０ｄ）といった多角形、等種々の形状とすることが可能で、これらを複数組み合わせてもよい。このような場合、いずれの形状も、半径方向の最大長さは、光ディスクの半径の１／１０〜１／２とすることが好ましく、１／５〜１／３とすることがより好ましい。光ディスクの半径の１／１０〜１／２とすることで、印刷領域としての機能を発揮しながら、画像記録領域を十分に確保することができる。
【００２１】
本発明の光ディスクの種類としては、読出し専用型、追記型、書換え可能型等のいずれでもよいが、追記型であることが好ましい。また、記録形式としては、相変化型、光磁気型、色素型等、特に制限されないが、色素型であることが好ましい。
【００２２】
本発明の光ディスクの構成としては、まず、ＤＶＤ型の構成（ＤＶＤの他、ＤＶＤ−ＲやＤＶＤ−ＲＷ、ＨＤ  ＤＶＤ等を含む）が挙げられる。すなわち、貼りあわせ型で、基板上に、情報記録層と画像記録層と保護基板とがこの順に形成されてなる構成である。
【００２３】
また、本発明の光ディスクの他の構成として、ＣＤ型の構成（ＣＤの他、ＣＤ−ＲやＣＤ−ＲＷ等を含む）とすることもできる。当該構成としては、基板上に、情報記録部もしくは情報記録層と画像記録層と透明層とがこの順に形成されてなる構成構成である。
さらに、本発明の光ディスクは、ブルーレイディスク（ＢＤ）といった構成とすることもできる。
【００２４】
例えば、図２に示す光ディスクでは、基板４０上に情報記録層５０および反射層６０がこの順に形成された積層体と、保護基板７０上に画像記録層８０および反射層６０がこの順に形成された積層体とが、反射層同士が内層となるように、接着層９０を介して貼り合わされてなる。すなわち、貼り合わせ型のＤＶＤ−Ｒの層構成となっている。そして、保護基板７０の反射層等が形成されていない面側には、印刷層１０および２０が形成されている。ここで、図２に示す層構成は、単なる例示であり、媒体の種類に応じて、保護層、透明層等が適宜設けられる。
【００２５】
例えば、本発明の光ディスクがＣＤ−Ｒの場合は、図２との対応部分に同一符号を付して示す図４のような層構成となる。すなわち、基板４０上に情報記録層５０と反射層６０とがこの順に形成され、中間層９０を介して、反射層６０と画像記録層８０と透明誘電体層９２と透明保護層９４とがこの順に形成されている。そして、透明保護層９４上に、印刷層１０，２０が形成されている。
【００２６】
また、本発明の光ディスクがブルーレイディスクの場合は、図２との対応部分に同一符号を付して示す図５のような層構成となる。すなわち、基板４０の一方の面側に反射層６０と画像記録層８０と透明誘電体層９２と透明保護層９４とがこの順に形成されている。基板４０の他方の面側には、反射層６０と情報記録層５０と透明誘電体層９２とがこの順に形成され、接着層９０を介してさらに、透明層９６としての透明シートとハードコート層９８とがこの順に形成されている。そして、透明保護層９４上に、印刷層１０，２０が形成されている。
以下、印刷層以外の各層および基板について説明する。
【００２７】
（情報記録層）
情報記録層は、デジタル情報などの符号情報（コード化情報）が記録される層であり、色素型、追記型、相変化型、光磁気型等が挙げられ、特に制限はないが、色素型であることが好ましい。
【００２８】
色素型の記録層に含有される色素の具体例としては、シアニン色素、オキソノール色素、金属錯体系色素、アゾ色素、フタロシアニン色素等が挙げられる。
また、特開平４−７４６９０号公報、特開平８−１２７１７４号公報、同１１−５３７５８号公報、同１１−３３４２０４号公報、同１１−３３４２０５号公報、同１１−３３４２０６号公報、同１１−３３４２０７号公報、特開２０００−４３４２３号公報、同２０００−１０８５１３号公報、および同２０００−１５８８１８号公報等に記載されている色素が好適に用いられる。
【００２９】
さらに、記録物質は色素には限定されず、トリアゾール化合物、トリアジン化合物、シアニン化合物、メロシアニン化合物、アミノブタジエン化合物、フタロシアニン化合物、桂皮酸化合物、ビオロゲン化合物、アゾ化合物、オキソノールベンゾオキサゾール化合物、ベンゾトリアゾール化合物等の有機化合物も好適に用いられる。これらの化合物の中では、シアニン化合物、アミノブタジエン化合物、ベンゾトリアゾール化合物、フタロシアニン化合物が特に好ましい。
【００３０】
情報記録層は、色素等の記録物質を、結合剤等と共に適当な溶剤に溶解して塗布液を調製し、次いでこの塗布液を基板上に塗布して塗膜を形成した後、乾燥することにより形成される。塗布液中の記録物質の濃度は、一般に０．０１〜１５質量％の範囲であり、好ましくは０．１〜１０質量％の範囲、より好ましくは０．５〜５質量％の範囲、最も好ましくは０．５〜３質量％の範囲である。
【００３１】
情報記録層の形成は、蒸着、スパッタリング、ＣＶＤ、又は溶剤塗布等の方法によって行うことができるが、溶剤塗布が好ましい。この場合、前記色素等の他、更に所望によりクエンチャー、結合剤などを溶剤に溶解して塗布液を調製し、次いでこの塗布液を基板表面に塗布して塗膜を形成した後、乾燥することにより行うことができる。
【００３２】
塗布液の溶剤としては、酢酸ブチル、乳酸エチル、セロソルブアセテートなどのエステル；メチルエチルケトン、シクロヘキサノン、メチルイソブチルケトンなどのケトン；ジクロルメタン、１，２−ジクロルエタン、クロロホルムなどの塩素化炭化水素；ジメチルホルムアミドなどのアミド；メチルシクロヘキサンなどの炭化水素；ジブチルエーテル、ジエチルエーテル、テトラヒドロフラン、ジオキサンなどのエーテル；エタノール、ｎ−プロパノール、イソプロパノール、ｎ−ブタノール、ジアセトンアルコールなどのアルコール；２，２，３，３−テトラフルオロプロパノールなどのフッ素系溶剤；エチレングリコールモノメチルエーテル、エチレングリコールモノエチルエーテル、プロピレングリコールモノメチルエーテルなどのグリコールエーテル類などを挙げることができる。
上記溶剤は使用する色素の溶解性を考慮して単独で、あるいは二種以上を組み合わせて使用することができる。塗布液中にはさらに酸化防止剤、ＵＶ吸収剤、可塑剤、潤滑剤など各種の添加剤を目的に応じて添加してもよい。
【００３３】
結合剤を使用する場合、該結合剤の例としては、ゼラチン、セルロース誘導体、デキストラン、ロジン、ゴムなどの天然有機高分子物質；およびポリエチレン、ポリプロピレン、ポリスチレン、ポリイソブチレン等の炭化水素系樹脂；ポリ塩化ビニル、ポリ塩化ビニリデン、ポリ塩化ビニル・ポリ酢酸ビニル共重合体等のビニル系樹脂；ポリアクリル酸メチル、ポリメタクリル酸メチル等のアクリル樹脂；ポリビニルアルコール、塩素化ポリエチレン、エポキシ樹脂、ブチラール樹脂、ゴム誘導体、フェノール・ホルムアルデヒド樹脂等の熱硬化性樹脂の初期縮合物などの合成有機高分子を挙げることができる。
【００３４】
情報記録層の材料として結合剤を併用する場合、結合剤の使用量は、一般に色素の質量の０．０１倍量〜５０倍量の範囲にあり、好ましくは０．１倍量〜５倍量の範囲にある。
【００３５】
前記溶剤塗布の塗布方法としては、スプレー法、スピンコート法、ディップ法、ロールコート法、ブレードコート法、ドクターロール法、スクリーン印刷法などを挙げることができる。情報記録層は単層でも重層でもよい。情報記録層の層厚は一般に１０〜５００ｎｍの範囲にあり、好ましくは１５〜３００ｎｍの範囲にあり、より好ましくは２０〜１５０ｎｍの範囲にある。
【００３６】
情報記録層には、該情報記録層の耐光性を向上させるために、種々の褪色防止剤を含有させることができる。褪色防止剤としては、一般的に、一重項酸素クエンチャーが用いられる。一重項酸素クエンチャーとしては、既に公知の特許明細書等の刊行物に記載のものを利用することができる。その具体例としては、特聞昭５８−１７５６９３号、同５９−３１１９４号、同６０−１８３８７号、同６０−１９５８６号、同６０−１９５８７号、同６０−３５０５４号、同６０−３６１９０号、同６０−３６１９１号、同６０−４４５５４号、同６０−４４５５５号、同６０−４４３８９号、同６０−４４３９０号、同６０−５４８９２号、同６０−４７０６９号、同６８−２０９９９５号、特開平４−２５４９２号、特公平１−３８６８０号、及び同６−２６０２８号等の各公報、ドイツ特許３５０３９９号明細書、そして日本化学会誌１９９２年１０月号第１１４１頁などに記載のものを挙げることができる。
【００３７】
前記一重項酸素クエンチャーなどの褪色防止剤の使用量は、通常、色素の質量の０．１〜５０質量％の範囲であり、好ましくは、０．５〜４５質量％の範囲、更に好ましくは、３〜４０質量％の範囲、特に好ましくは５〜２５質量％の範囲である。
【００３８】
相変化型の情報記録層を構成する材料の具体例としては、Ｓｂ−Ｔｅ合金、Ｇｅ−Ｓｂ−Ｔｅ合金、Ｐｄ−Ｇｅ−Ｓｂ−Ｔｅ合金、Ｎｂ−Ｇｅ−Ｓｂ−Ｔｅ合金、Ｐｄ−Ｎｂ−Ｇｅ−Ｓｂ−Ｔｅ合金、Ｐｔ−Ｇｅ−Ｓｂ−Ｔｅ合金、Ｃｏ−Ｇｅ−Ｓｂ−Ｔｅ合金、Ｉｎ−Ｓｂ−Ｔｅ合金、Ａｇ−Ｉｎ−Ｓｂ−Ｔｅ合金、Ａｇ−Ｖ−Ｉｎ−Ｓｂ−Ｔｅ合金、Ａｇ−Ｇｅ−Ｉｎ−Ｓｂ−Ｔｅ合金、等が挙げられる。なかでも、多数回の書き換えが可能であることから、Ｇｅ−Ｓｂ−Ｔｅ合金、Ａｇ−Ｉｎ−Ｓｂ−Ｔｅ合金が好ましい。
相変化型の情報記録層の層厚としては、１０〜５０ｎｍとすることが好ましく、１５〜３０ｎｍとすることがより好ましい
【００３９】
以上の相変化型の情報記録層は、スパッタ法、真空蒸着法などの気相薄膜堆積法、等によって形成することができる。
【００４０】
（画像記録層）
本発明の光ディスクは、前述のように、保護基板もしくは透明層側に画像記録層を有する。画像記録層には、文字、図形、絵柄など、ユーザーが所望する可視画像（可視情報）が記録される。可視画像としては、例えば、ディスクのタイトル、内容情報、内容のサムネール、関連した絵柄、デザイン的な絵柄、著作権情報、記録日時、記録方法、記録フォーマット、バーコード等が挙げられる。
【００４１】
画像記録層は、レーザー光の照射により、文字、画像、絵柄などの画像情報を視認可能に記録できればよく、その構成材料としては、既述の情報記録層において説明した色素から適宜選択することができる。
【００４２】
また、本発明の光ディスクにおいては、既述の情報記録層の構成成分（色素又は相変化記録材料）と画像記録層の構成成分とを同じとしても異ならせてもよいが、情報記録層と画像記録層とでそれぞれ要求される特性が相違するため、構成成分は異ならせることが好ましい。具体的には、情報記録層の構成成分は記録・再生特性に優れるものとし、画像記録層の構成成分は記録画像のコントラストが高くなるものとすることが好ましい。特に、色素を用いる場合、画像記録層には、記録画像のコントラスト向上の観点から、既述の色素の中でも特に、シアニン色素、フタロシアニン色素、アゾ色素、アゾ金属錯体、オキソノール色素、ロイコ系染料を用いることが好ましい。
【００４３】
また、ロイコ系の染料も使用することができる。具体的には、クリスタルバイオレットラクトン；３，３−ビス（１−エチル−２−メチルインドール−３−イル）フタリド、３−（４−ジエチルアミノ−２−エトキシフェニル）−３−（１−エチル２−メチルインドール−３−イル）−４−アザフタリド等のフタリド化合物；３−シクロヘキシルメチルアミノ−６−メチル−７−アニリノフルオラン、２−（２−クロロアニリノ）−６−ジブチルアミノフルオラン、３−ジエチルアミノ−６−メチル−７−アニリノフルオラン、３−ジエチルアミノ−６−メチル−７−キシリジノフルオラン、２−（２−クロロアニリノ）−６−ジエチルアミノフルオラン、２−アニリノ−３−メチル−６（Ｎ−エチルイソペンチルアミノ）フルオラン、３−ジエチルアミノ−６−クロロ−７−アニリノフルオラン、３−ベンジルエチルアミノ−６−メチル−７−アニリノフルオラン、３−メチルプロピルアミノ−６−メチル−７−アニリノフルオランなどのフルオラン化合物；等が好ましい。
【００４４】
また、記録層と画像記録層のうちのいずれか一方が相変化型で、他方が色素型としてもよい。この場合、記録層が相変化型で、画像記録層が色素型であることが好ましい。
【００４５】
画像記録層は、前述の色素を溶剤に溶解して塗布液を調製し、該塗布液を塗布することによって形成することができる。溶剤としては情報記録層の塗布液の調製に使用する溶剤と同じ溶剤を使用することができる。その他の添加剤、塗布方法など、既述の記録層と同様にして行うことができる。
【００４６】
画像記録層の層厚としては、０．０１〜２００μｍとすることが好ましく、０．０５〜２０μｍとすることがより好ましく、０．１〜５μｍとすることがさらに好ましい。
【００４７】
（基板）
本発明の光ディスクの基板（情報記録層側の基板で、図２の例では、符号４０に相当）は、従来の光ディスクの基板として用いられている各種の材料から任意に選択することができる。
基板材料としては、例えば、ガラス、ポリカーボネート、ポリメチルメタクリレート等のアクリル樹脂、ポリ塩化ビニル、塩化ビニル共重合体等の塩化ビニル系樹脂、エポキシ樹脂、アモルファスポリオレフィンおよびポリエステルなどを挙げることができ、所望によりそれらを併用してもよい。
なお、これらの材料はフィルム状としてまたは剛性のある基板として使うことができる。上記材料の中では、耐湿性、寸法安定性および価格などの点からポリカーボネートが好ましい。
【００４８】
基板の厚さは、０．０５〜１．２ｍｍとすることが好ましく、０．１〜１．１ｍｍとすることがより好ましい。
【００４９】
基板には、トラッキング用の案内溝またはアドレス信号等の情報を表わす凹凸（プリグルーブ）が形成されている。
ＤＶＤ−ＲまたはＤＶＤ−ＲＷの場合は、プリグルーブのトラックピッチは、３００〜９００ｎｍの範囲とすること好ましく、３５０〜８５０ｎｍとすることがより好ましく、４００〜８００ｎｍとすることがさらに好ましい。
【００５０】
また、プリグルーブの深さ（溝深さ）は、１００〜１６０ｎｍの範囲とすることが好ましく、１２０〜１５０ｎｍとすることがより好ましく、１３０〜１４０ｎｍとすることがさらに好ましい。さらに、プリグルーブの溝幅（半値幅）は、２００〜４００ｎｍの範囲とすることが好ましく、２３０〜３８０ｎｍとすることがより好ましく、２５０〜３５０ｎｍとすることがさらに好ましい。
【００５１】
一方、より高い記録密度を達成するために、従来のＤＶＤ−Ｒ等に比べて、より狭いトラックピッチのグルーブが形成された基板を用いてもよい。この場合、グルーブのトラックピッチは、２８０〜４５０μｍの範囲にとすることが好ましく、３００〜４２０ｎｍの範囲とすることがより好ましく、３２０〜４００ｎｍとすることがさらに好ましい。また、グルーブの深さ（溝深さ）は、１５〜１５０ｎｍの範囲とすることが好ましく、２５〜１００ｎｍの範囲とすることがより好ましい。また、グルーブの溝幅は、５０〜２５０ｎｍの範囲とすることが好ましく、１００〜２００ｎｍの範囲とすることがより好ましい。
【００５２】
情報記録層が設けられる側の基板表面側（グルーブが形成された面側）には、平面性の改善、接着力の向上および情報記録層の変質防止の目的で、下塗層が設けられてもよい。
下塗層の材料としては例えば、ポリメチルメタクリレート、アクリル酸・メタクリル酸共重合体、スチレン・無水マレイン酸共重合体、ポリビニルアルコール、Ｎ−メチロールアクリルアミド、スチレン・ビニルトルエン共重合体、クロルスルホン化ポリエチレン、ニトロセルロース、ポリ塩化ビニル、塩素化ポリオレフィン、ポリエステル、ポリイミド、酢酸ビニル・塩化ビニル共重合体、エチレン・酢酸ビニル共重合体、ポリエチレン、ポリプロピレン、ポリカーボネート等の高分子物質；およびシランカップリング剤などの表面改質剤などを挙げることができる。下塗層は、上記物質を適当な溶剤に溶解または分散して塗布液を調製した後、この塗布液をスピンコート、ディップコート、エクストルージョンコートなどの塗布法により基板表面に塗布することにより形成することができる。
下塗層の層厚は一般に０．００５〜２０μｍの範囲にあり、好ましくは０．０１〜１０μｍの範囲である。
【００５３】
なお、本発明の光ディスクが再生専用型の場合、レーザ光により再生可能な情報が記録された情報記録部がピットとして基板に設けられている。また、この場合は、情報記録層は形成されない。
【００５４】
（反射層）
情報の再生時における反射率の向上の目的で、情報記録層および／または画像記録層に隣接して反射層（光反射層ともいう）が設けられることがある。反射層の材料である光反射性物質はレーザー光に対する反射率が高い物質を用いることが好ましい。その例としては、Ｍｇ、Ｓｅ、Ｙ、Ｔｉ、Ｚｒ、Ｈｆ、Ｖ、Ｎｂ、Ｔａ、Ｃｒ、Ｍｏ、Ｗ、Ｍｎ、Ｒｅ、Ｆｅ、Ｃｏ、Ｎｉ、Ｒｕ、Ｒｈ、Ｐｄ、Ｉｒ、Ｐｔ、Ｃｕ、Ａｇ、Ａｕ、Ｚｎ、Ｃｄ、Ａｌ、Ｇａ、Ｉｎ、Ｓｉ、Ｇｅ、Ｔｅ、Ｐｂ、Ｐｏ、Ｓｎ、Ｂｉなどの金属及び半金属あるいはステンレス鋼を挙げることができる。これらの物質は単独で用いてもよいし、あるいは二種以上の組合せで、または合金として用いてもよい。これらのうちで好ましいものは、Ｃｒ、Ｎｉ、Ｐｔ、Ｃｕ、Ａｇ、Ａｕ、Ａｌ及びステンレス鋼である。特に好ましくは、Ａｕ金属、Ａｇ金属、Ａｌ金属あるいはこれらの合金であり、最も好ましくは、Ａｇ金属、Ａｌ金属あるいはそれらの合金である。反射層は、例えば、上記光反射性物質を蒸着、スパッタリングまたはイオンプレーティングすることにより基板もしくは情報記録層の上に形成することができる。反射層の層厚は、一般的には１０〜３００ｎｍの範囲にあり、５０〜２００ｎｍの範囲にあることが好ましい。
【００５５】
（接着層）
接着層は、ＤＶＤ等の貼り合わせ型の光ディスクを作製する際に、積層体同士（情報記録層が形成された基板および画像記録層が形成された基板）を接着するために設けられる。接着層を構成する材料としては、光硬化性樹脂が好ましく、なかでもディスクの反りを防止するため、硬化収縮率の小さいものが好ましい。このような光硬化性樹脂としては、例えば、大日本インキ化学工業（株）製のＳＤ−６４０、ＳＤ−６６１、ソニーケミカル（株）製のＳＫ６１００、ＳＫ６３００、ＳＫ６４００、を挙げることができる。また、接着層の厚さは、弾力性を持たせるため、１〜１００μｍの範囲が好ましく、５〜６０μｍの範囲がより好ましく、２０〜５５μｍの範囲が特に好ましい。
【００５６】
（中間層）
中間層の材質は、基本的には、接着層と同様の素材を使用することができる。すなわち、一般的にはアクリル系などの紫外線硬化樹脂を用いることができる。中間層の形成方法としては、スピンコート法が簡便で適切であるが、ダイコートやインクジェット方式も適用することができる。厚みも接着層の場合と同様である。
【００５７】
また、ＰＳＡ（Ｐｒｅｓｓｕｒｅ  Ｓｅｎｓｉｔｉｖｅ  Ａｄｈｅｓｉｖｅ）といわれる所謂粘着剤で構成される両面テープ状のシートで構成することも可能である。このシートは、間にＰＥＴやポリカーボネート、ＴＡＣ等のベースフィルムの表裏に粘着剤を構成してもよい場合は、支持体が不要となることがある。このシート自体はウェブ塗布方式でベースフィルムに粘着剤を塗布した後、同心円状に打ち抜き、これを真空貼りあわせ方式やローラ方式などの方法で圧着することで貼りあわせることができる。また、支持体がない場合は、一旦離形材に転写塗布した後、離形材を除去して粘着シートを作製し、これを貼り合せに用いて、中間層を形成することも可能である。
【００５８】
（保護基板）
保護基板（ダミー基板）は、貼り合わせ型の光ディスクの場合に、基板の反対面側に設けられる。材質としては、前述の「基板」と同じ材質のものを使用することができる。保護基板の厚さは、０．０５〜１．２ｍｍとすることが好ましく、０．１〜１．１ｍｍとすることがより好ましく、ＤＶＤ構成の場合は０．５〜０．７ｍｍとすることがさらに好ましい。
【００５９】
本発明の光ディスクにおいては、以上の画像記録層側の画像記録領域に相当する保護基板にトラッキング用の溝があってもよい。画像記録層が既述の保護基板に隣接して形成される場合、保護基板に溝を設けることにより、画像記録領域に容易に溝を設けることができる。そして、形成された溝でレーザーピックアップをトラッキングした状態で画像記録を行うことにより、ピックアップを精密に位置制御することができるため、緻密な画像を記録することができる。また、画像記録層に溝を設けることにより、光が干渉して表面がきれいな虹色に見える効果もある。
【００６０】
溝を設ける場合、その形状は、光ディスクを回転した状態でトラッキングすることから、螺旋状又は同心円状が好ましい。溝形状は、情報記録層の溝形状と異ならせることができる。また、画像記録層の溝のピッチと記録層の溝ピッチを異ならせることもできる。具体的には、画像記録層の溝のピッチは、情報記録層の溝よりも広くすることができる。画像記録におけるトラッキングが目的であるから、緻密に視認可能な画像を記録できればよく、記録密度を高くするために溝のピッチ（トラックピッチ）を狭くする情報記録層ほどピッチを狭くする必要がないからである。
【００６１】
画像記録層の画像記録領域に形成するトラッキング用の溝のピッチは、記録レーザーの強度分布の観点から、０．３〜２００μｍとすることが好ましく、０．６〜１００μｍとすることがより好ましく、１．５〜５０μｍとすることがさらに好ましい。
【００６２】
また、画像記録時にトラッキングをかけて、かつ、レーザー光を入射する側の基板厚さが０．６ｍｍの場合の溝の深さは、５０〜２００ｎｍとすることが好ましく、８０〜１５０ｎｍとすることがより好ましく、１００〜１３０ｎｍとすることがさらに好ましい。溝の幅は、１００〜６００ｎｍとすることが好ましく、２００〜５００ｎｍとすることがより好ましく、２５０〜４５０ｎｍとすることがさらに好ましい。なお、溝形状は、レーザー光の波長、ＮＡ、基板厚などでその最適範囲が異なることがある。画像記録層に溝を形成する方法としては、射出成型によって保護基板に形成された溝を利用することができる。
【００６３】
（透明層）
透明層は、ＣＤのような構成の場合に、基板の反対面側に設けられる。透明層は、スピンコート法により形成することができる。スピンコートする際の回転数は、均一な層形成および記録層へのダメージの防止の観点から、５０〜８０００ｒｐｍとすることが好ましく、１００〜５０００ｒｐｍとすることがより好ましい。
【００６４】
なお、透明層に紫外線硬化樹脂を使用した場合は、スピンコート法により透明層を形成した後、該透明層上から紫外線照射ランプ（メタルハライドランプ）により紫外線を照射して、紫外線硬化樹脂を硬化させる。また、形成する透明層の厚みムラを無くすため、樹脂を硬化させる前に一定時間放置する等の処理を適宜行ってもよい。
【００６５】
透明層を構成する材料としては、紫外線硬化樹脂、可視光硬化樹脂、熱硬化性樹脂、二酸化ケイ素等であることが好ましく、なかでも紫外線硬化樹脂であることが好ましい。該紫外線硬化樹脂としては、例えば、大日本インキ化学工業社製の「ＳＤ−６４０」等の紫外線硬化樹脂を挙げることができる。また、ＳＤ−３４７（大日本インキ化学工業社製）、ＳＤ−６９４（大日本インキ化学工業製）、ＳＫＣＤ１０５１（ＳＫＣ社製）等を使用することができる。透明層の厚さは、１〜２００μｍの範囲が好ましく、５０〜１５０μｍの範囲がより好ましい。また、透明層が、レーザー光路として使用されるため、透明性を有することが必要とされる。ここで、「透明性」とは、記録用のレーザー光の透過率が９０％以上であることを意味する。
【００６６】
４５０ｎｍ以下の波長のレーザ光で情報を記録再生するブルーレイディスクの場合、透明層として、カバー層が形成される。カバー層は、光ディスク内部を衝撃などから防ぐために形成され、透明な材質であれば特に限定されないが、好ましくはポリカーボネート、三酢酸セルロース等であり、より好ましくは、２３℃５０％ＲＨでの吸湿率が５％以下の材料である。
【００６７】
カバー層は、接着層を構成する光硬化性樹脂を適当な溶剤に溶解して塗布液を調製した後、この塗布液を所定温度で記録層上に塗布して塗布膜を形成し、該塗布膜上に、例えばプラスチックの押出加工で得られた三酢酸セルロースフィルム（ＴＡＣフィルム）をラミネートし、ラミネートしたＴＡＣフィルムの上から光を照射して塗布膜を硬化させて形成される。前記ＴＡＣフィルムとしては、紫外線吸収剤を含むものが好ましい。カバー層の厚さは、０．０１〜０．２ｍｍの範囲であり、好ましくは０．０３〜０．１ｍｍの範囲、より好ましくは０．０５〜０．０９５ｍｍの範囲である。
また、カバーシートとして、ポリカーボネートシート等を使用することもできる。
【００６８】
カバー層は、例えば以下のようにして設けることができる。光硬化性樹脂を適当な溶剤に溶解して塗布液を調製した後、この塗布液を所定温度で記録層上に塗布して塗布膜を形成し、該塗布膜上に、例えば、プラスチックの押出加工で得られた三酢酸セルロースフィルム（ＴＡＣフィルム）をラミネートし、ラミネートしたＴＡＣフィルムの上から光を照射して塗布膜を硬化させて形成される。前記ＴＡＣフィルムとしては、紫外線吸収剤を含むものが好ましい。透明シートの厚さは、０．０１〜０．２ｍｍの範囲であり、好ましくは０．０３〜０．１ｍｍの範囲、より好ましくは０．０５〜０．０９５ｍｍの範囲である。なお、カバー層として、ポリカーボネートシート等を使用することもできる。透明シートの貼り合わせ面に粘着剤が付与されている場合は、上記接着剤は必要ない。
【００６９】
カバー層（透明シート）は、図５に示すように、情報記録層側に設けられる。しかし、このカバー層の材料（透明シート等）をラベル面側（図５の印刷層側）に設けてもよい。この場合の画像記録に使用するレーザー光は、情報記録に使用するレーザー光（例えば、波長４００〜４３０ｎｍの青紫色レーザー）である必要はなく、画像記録層の材料を適切に選択することにより、波長６５０〜６７０ｎｍの赤色レーザーや７８０〜８３０ｎｍの赤外レーザーを適宜使用することができる。
【００７０】
また、図５に示すように、カバー層上にはさらにハードコート層（図５の符号９６に相当）が形成されていることが好ましい。ハードコート層を形成することで、光情報記録媒体の表面の耐擦傷性、帯電防止機能、防汚性等を付与することができる。
【００７１】
ハードコート層の材質としては、放射線硬化樹脂であることが好ましい。例えば、アクリル酸エステル類、メタクリル酸エステル類、メタクリル酸アミド類、アリル化合物、ビニルエーテル類、ビニルエステル類等が挙げられる。ハードコート層の厚さは、１〜２０μｍであることが好ましく、３〜１０μｍであることがより好ましい。ハードコート層は、放射線硬化樹脂を含有する塗布液を調製し、これをカバー層上に塗布し、放射線（電子線もしくは紫外線）を照射して硬化させることで形成することができる。また、硬度を高めるために、前記樹脂中に１０数ｎｍ〜数十ｎｍ径の超微粒子シリカ等を分散させることが好ましい。
【００７２】
（保護層）
反射層、情報記録層、画像記録層などを物理的および化学的に保護する目的で、保護層が設けられることがある。なお、ＤＶＤ型の光ディスクの場合は、必ずしも保護層の付設は必要ではない。
【００７３】
保護層（透明保護層を含む）に用いられる材料の例としては、ＺｎＳ、ＺｎＳ−ＳｉＯ2、ＳｉＯ、ＳｉＯ2、ＭｇＦ2、ＳｎＯ2、Ｓｉ3Ｎ4等の無機物質、熱可塑性樹脂、熱硬化性樹脂、ＵＶ硬化性樹脂等の有機物質を挙げることができる。保護層は、例えば、プラスチックの押出加工で得られたフィルムを接着剤を介して反射層上にラミネートすることにより形成することができる。あるいは真空蒸着、スパッタリング、塗布等の方法により設けられてもよい。なお、上記無機物質からなる保護層が透明誘電体層（図４の符号９２に相当）として形成される場合がある。
【００７４】
また、熱可塑性樹脂、熱硬化性樹脂の場合には、これらを適当な溶剤に溶解して塗布液を調製した後、この塗布液を塗布し、乾燥することによっても形成することができる。ＵＶ硬化性樹脂の場合には、この塗布液を塗布し、ＵＶ光を照射して硬化させることによっても形成することができる。これらの塗布液中には、更に帯電防止剤、酸化防止剤、ＵＶ吸収剤等の各種添加剤を目的に応じて添加してもよい。保護層の層厚は一般には０．１μｍ〜１ｍｍの範囲にある。
【００７５】
［記録方法］
本発明の光ディスクにおいて、画像記録層への画像の記録、及び情報記録層への光情報の記録は、両層への記録機能を有する１つの光ディスクドライブ（記録装置）で行うことができる。このように１つの光ディスクドライブを使用する場合、画像記録層及び情報記録層のいずれか一方の層への記録を行った後、裏返して他方の層に記録を行うことができる。画像記録層への可視画像の記録をする機能を有する光ディスクドライブとしては、例えば、特開２００３−２０３３４８号公報、特開２００３−２４２７５０号公報等に記載されている。
【００７６】
また、画像記録層への可視画像の記録に際し、記録装置は、前記光ディスクと前記レーザーピックアップとを、画像記録層に形成されたトラッキング用の溝によりトラッキングし、光ディスクの面に沿って相対移動させ、該相対移動に同期してレーザー光を、画像形成しようとする文字、絵等の画像データに応じて変調して画像記録層に向けて照射して可視画像を記録する。このような構成は、例えば、特開２００２−２０３３２１号公報等に記載されている。
【００７７】
情報記録層に光情報を記録する記録装置は、レーザー光を出射するレーザーピックアップと、光ディスクを回転させる回転機構とを少なくとも有し、記録層への記録再生は、回転させた状態の光ディスクの記録層に向けてレーザーピックアップからレーザー光を照射して行う。このような記録装置の構成自体は周知である。
【００７８】
次いで、情報記録層への情報（デジタル情報）の記録について説明する。情報記録層が色素型の場合、まず、未記録の前述の光ディスクを所定の記録線速度にて回転させながら、レーザーピックアップからレーザー光を照射する。この照射光により、情報記録層の色素がその光を吸収して局所的に温度上昇し、所望の空隙（ピット）が生成してその光学特性が変わることにより情報が記録される。
また、ピックアップに使用される対物レンズやレーザーは、公知のものを用いることができる。
【００７９】
一方、情報記録層が相変化型の場合について説明する。相変化型の場合は、前述の材質から構成され、レーザー光の照射によって結晶相と非晶相との相変化を繰り返すことができる。情報記録時は、集中したレーザー光パルスを短時間照射し、相変化記録層を部分的に溶融する。溶融した部分は熱拡散により急冷され、固化し、非晶状態の記録マークが形成される。また、消去時には、記録マーク部分にレーザー光を照射し、情報記録層の融点以下、結晶化温度以上の温度に加熱し、かつ除冷することによって、非晶状態の記録マークを結晶化し、もとの未記録状態に戻す。
【図面の簡単な説明】
【００８０】
【図１】本発明の光ディスクの一例としての上面図である。
【図２】本発明の光ディスクの層構成の一例を示す模式断面図である。
【図３】本発明の光ディスクの他の例としての上面図である。
【図４】本発明の光ディスクの層構成の他の一例を示す模式断面図である。
【図５】本発明の光ディスクの層構成の他の一例を示す模式断面図である。
【符号の説明】
【００８１】
１０，２０・・・印刷領域
４０・・・基板
５０・・・情報記録層
６０・・・反射層
７０・・・保護基板
８０・・・画像記録層
９０・・・接着層
１００・・・光ディスク
【図１】
2006107619.tif 000003
【図２】
2006107619.tif 000004
【図３】
2006107619.tif 000005
【図４】
2006107619.tif 000006
【図５】
2006107619.tif 000007